(57)【要約】【課題】ガスバリア性を損なわず柔軟性と耐ブリードアウト性の両方を改善した生分解性樹脂組成物を提供する。【解決手段】生分解性ポリエステル樹脂組成物であって、生分解性ポリエステル樹脂と、ロジンアルコールアルキレンオキサイド付加物とを含有する。ロジンアルコールアルキレンオキサイド付加物は、分子量１，０００以上かつ５，０００以下であるとともに、アルキレンオキサイドが、エチレンオキサイド、プロピレンオキサイド、ブチレンオキサイドの少なくとも１つから選ばれるブロック、または少なくとも２つから選ばれるランダム共重合体である。【選択図】なし【特許請求の範囲】
【請求項１】
生分解性ポリエステル樹脂と、下記（Ａ）（Ｂ）を満たすロジンアルコールアルキレンオキサイド付加物とを含有することを特徴とする生分解性ポリエステル樹脂組成物。
（Ａ）分子量１，０００以上かつ５，０００以下。
（Ｂ）アルキレンオキサイドが、エチレンオキサイド、プロピレンオキサイド、ブチレンオキサイドの少なくとも１つから選ばれるブロック、または少なくとも２つから選ばれるランダム共重合体。
【請求項２】
生分解性ポリエステル樹脂１００質量部に対し、カルボジイミド化合物、エポキシ化合物、イソシアネート化合物、オキサゾリン化合物から選ばれる少なくとも１つの末端封鎖剤を０．０１〜５質量部含有することを特徴とする請求項１記載の生分解性ポリエステル樹脂組成物。
【請求項３】
生分解性ポリエステル樹脂がポリ乳酸であることを特徴とする請求項１または２記載の生分解性ポリエステル樹脂組成物。
【請求項４】
生分解性ポリエステル樹脂１００質量部に対し、層状珪酸塩を０．５〜２０質量部含有することを特徴とする請求項１から３までのいずれか１項記載の生分解性ポリエステル樹脂組成物。
【請求項５】
層状珪酸塩が、層間に、１級ないし４級アンモニウムイオン、ピリジニウムイオン、イミダゾリウムイオン、ホスホニウムイオンのいずれかがイオン結合したものであることを特徴とする請求項４記載の生分解性ポリエステル樹脂組成物。
【請求項６】
２３℃でＡＳＴＭ―Ｄ７９０に従って測定した曲げ弾性率が３．５ＧＰａ以下であることを特徴とする請求項１から３までのいずれか１項記載の生分解性ポリエステル樹脂組成物。
【請求項７】
２３℃でＡＳＴＭ―Ｄ７９０に従って測定した曲げ弾性率が４．０ＧＰａ以下であることを特徴とする請求項４または５記載の生分解性ポリエステル樹脂組成物。
【請求項８】
２０℃、相対湿度９０％における酸素透過係数が２２０ｍｌ・ｍｍ／ｍ２／ｄａｙ／ＭＰａ以下であることを特徴とする請求項１、２、３、６のいずれか１項記載の生分解性ポリエステル樹脂組成物。
【請求項９】
２０℃、相対湿度９０％における酸素透過係数が１５０ｍｌ・ｍｍ／ｍ２／ｄａｙ／ＭＰａ以下であることを特徴とする請求項４または５または７記載の生分解性ポリエステル樹脂組成物。
【請求項１０】
４０℃、相対湿度９０％下、３００時間湿熱処理後の、下記式で表される分子量保持率が９０％以上であることを特徴とする請求項２から９までのいずれか１項記載の生分解性ポリエステル樹脂組成物。
分子量保持率（％）＝Ｃ／Ｄ×１００
ただし、Ｃ：湿熱処理試験後の重量平均分子量
Ｄ：湿熱処理試験前の重量平均分子量
【請求項１１】
請求項１、２、３、６、８、１０のいずれか１項に記載の生分解性ポリエステル樹脂組成物を製造するに際して、ロジンアルコールアルキレンオキサイド付加物を、溶融混練時あるいは成形時に添加することを特徴とする生分解性ポリエステル樹脂組成物の製造方法。
【請求項１２】
請求項４、５、７、９、１０のいずれか１項に記載の生分解性ポリエステル樹脂組成物を製造するための方法であって、溶融混練時あるいは成形時に、生分解性ポリエステル樹脂組成物と末端封鎖剤とを先に反応させる第１段階と、その後にロジンアルコールアルキレンオキサイド付加物と層状珪酸塩とを添加する第２段階との２段階の工程を有することを特徴とする生分解性ポリエステル樹脂組成物の製造方法。
【請求項１３】
請求項１から１０までのいずれか１項に記載の生分解性ポリエステル樹脂組成物にて形成されていることを特徴とする成形体。
【請求項１４】
容器であることを特徴とする請求項１３記載の成形体。
【発明の詳細な説明】
【技術分野】
【０００１】
本発明は、生分解性ポリエステル樹脂組成物、その製造方法、それを用いた成形体に関する。
【背景技術】
【０００２】
近年、環境保全の見地から、生分解性樹脂が注目されている。生分解性樹脂のうちで、ポリ乳酸は、透明性が良好で、かつ最も耐熱性が高い樹脂の１つであり、またトウモロコシやサツマイモなどの植物由来原料から大量生産可能なためコストが安く、このため石油原料の使用量削減にも貢献できることから、有用性が高い。
【０００３】
ポリ乳酸を含む生分解性樹脂組成物は、成形性、機械強度に優れるものの、フィルム、シート、射出成形品などにおいては柔軟性が不足している。近年、その性能を改善するために、さまざまな改質材が用いられている。しかし、その大半は主に石油資源を原料としており、植物由来樹脂を用いる目的と相反するという問題がある。また一般にそのような改質材を含む樹脂組成物では、高温高湿下における添加剤のブリードアウト発生による性能悪化、品質劣化、特にガスバリア性の悪化が問題となっている。
【０００４】
これらの問題を改善するために、例えば特許文献１では、ポリ乳酸に植物を原料とするロジンのエステル誘導体を添加する方法が提案されている。しかし、これらのエステル化合物は、ポリ乳酸との相溶性に劣り、透明性の特徴を損ない、加工性も向上できない。
【０００５】
特許文献２には、非塩素系樹脂用可塑剤としてロジン酸の誘導体が記載されている。しかし、ポリ乳酸の改質に使用した場合は、相溶性に劣るため期待する改質効果が得られないだけでなく、残存するロジン酸が溶融混練時にポリ乳酸の分子量低下を起こす問題や、ロジン酸の誘導体は反応が不均一となることから安定した性能が出にくい問題や、さらに経時での着色問題などがある。つまり、実用上多くの問題を抱えており適切でない。
【０００６】
特許文献３には、ポリ乳酸にロジンアルコール誘導体を添加する方法が開示されている。しかし、高温高湿下での耐久性を改善する方法は提案されていない。
【０００７】
特許文献４には、ポリ乳酸にポリエチレングリコールなどアルキレンオキシド単位の繰返しからなる化合物を添加して柔軟性を高める方法が提示されている。しかし、両末端が水酸基であるアルキレンオキシド化合物は親水性が高く、これによりポリ乳酸のガスバリア性を悪化させ、さらに高温高湿下での耐久性も低い。
【特許文献１】特開２００１−０４９０９８号公報
【特許文献２】特開２００３−１６０７３６号公報
【特許文献３】特開２００６−１９３７３９号公報
【特許文献４】特開平０８−１９９０５２号公報
【発明の開示】
【発明が解決しようとする課題】
【０００８】
本発明は、上記のような問題点を解決するものであり、ガスバリア性を損なわずに、柔軟性があり、しかも耐ブリードアウト性に優れた生分解性ポリエステル樹脂組成物を提供することを目的とする。
【課題を解決するための手段】
【０００９】
本発明者らは、上記課題を解決するために鋭意研究を重ねた結果、生分解性ポリエステル樹脂に、特定範囲の分子量を有するロジンアルコールアルキレンオキサイド付加物を添加することにより、ガスバリア性を損なわず、柔軟性があり、耐ブリードアウト性に優れた生分解性ポリエステル樹脂組成物を提供できることを見出した。また、さらにガスバリア性を向上させる目的で層状珪酸塩を添加した場合には、ロジンアルコールアルキレンオキサイド付加物が、層状珪酸塩の分散性を高めて外観改善する効果を有することを見出した。
【００１０】
すなわち本発明の要旨は、次のとおりである。
【００１１】
（１）生分解性ポリエステル樹脂と、下記（Ａ）（Ｂ）を満たすロジンアルコールアルキレンオキサイド付加物とを含有することを特徴とする生分解性ポリエステル樹脂組成物。
【００１２】
（Ａ）分子量１，０００以上かつ５，０００以下。
（Ｂ）アルキレンオキサイドが、エチレンオキサイド、プロピレンオキサイド、ブチレンオキサイドの少なくとも１つから選ばれるブロック、または少なくとも２つから選ばれるランダム共重合体。
【００１３】
（２）生分解性ポリエステル樹脂１００質量部に対し、カルボジイミド化合物、エポキシ化合物、イソシアネート化合物、オキサゾリン化合物から選ばれる少なくとも１つの末端封鎖剤を０．０１〜５質量部含有することを特徴とする（１）の生分解性ポリエステル樹脂組成物。
【００１４】
（３）生分解性ポリエステル樹脂がポリ乳酸であることを特徴とする（１）または（２）の生分解性ポリエステル樹脂組成物。
【００１５】
（４）生分解性ポリエステル樹脂１００質量部に対し、層状珪酸塩を０．５〜２０質量部含有することを特徴とする（１）から（３）までのいずれかの生分解性ポリエステル樹脂組成物。
【００１６】
（５）層状珪酸塩が、層間に、１級ないし４級アンモニウムイオン、ピリジニウムイオン、イミダゾリウムイオン、ホスホニウムイオンのいずれかがイオン結合したものであることを特徴とする（４）の生分解性ポリエステル樹脂組成物。
【００１７】
（６）２３℃でＡＳＴＭ―Ｄ７９０に従って測定した曲げ弾性率が３．５ＧＰａ以下であることを特徴とする（１）から（３）までのいずれかの生分解性ポリエステル樹脂組成物。
【００１８】
（７）２３℃でＡＳＴＭ―Ｄ７９０に従って測定した曲げ弾性率が４．０ＧＰａ以下であることを特徴とする（４）または（５）の生分解性ポリエステル樹脂組成物。
【００１９】
（８）２０℃、相対湿度９０％における酸素透過係数が２２０ｍｌ・ｍｍ／ｍ２／ｄａｙ／ＭＰａ以下であることを特徴とする（１）（２）（３）（６）のいずれかの生分解性ポリエステル樹脂組成物。
【００２０】
（９）２０℃、相対湿度９０％における酸素透過係数が１５０ｍｌ・ｍｍ／ｍ２／ｄａｙ／ＭＰａ以下であることを特徴とする（４）（５）（７）のいずれかの生分解性ポリエステル樹脂組成物。
【００２１】
（１０）４０℃、相対湿度９０％下、３００時間湿熱処理後の、下記式で表される分子量保持率が９０％以上であることを特徴とする（２）から（９）までのいずれかの生分解性ポリエステル樹脂組成物。
【００２２】
分子量保持率（％）＝Ｃ／Ｄ×１００
ただし、Ｃ：湿熱処理試験後の重量平均分子量
Ｄ：湿熱処理試験前の重量平均分子量
【００２３】
（１１）上記（１）（２）（３）（６）（８）（１０）のいずれかの生分解性ポリエステル樹脂組成物を製造するに際して、ロジンアルコールアルキレンオキサイド付加物を、溶融混練時あるいは成形時に添加することを特徴とする生分解性ポリエステル樹脂組成物の製造方法。
【００２４】
（１２）上記（４）（５）（７）（９）（１０）のいずれかの生分解性ポリエステル樹脂組成物を製造するための方法であって、溶融混練時あるいは成形時に、生分解性ポリエステル樹脂組成物と末端封鎖剤とを先に反応させる第１段階と、その後にロジンアルコールアルキレンオキサイド付加物と層状珪酸塩とを添加する第２段階との２段階の工程を有することを特徴とする生分解性ポリエステル樹脂組成物の製造方法。
【００２５】
（１３）上記（１）から（１０）までのいずれかの生分解性ポリエステル樹脂組成物にて形成されていることを特徴とする成形体。
【００２６】
（１４）容器であることを特徴とする（１３）の成形体。
【発明の効果】
【００２７】
本発明によれば、生分解性ポリエステル樹脂に特定範囲の分子量を有するロジンアルコールアルキレンオキサイド付加物を添加することにより、ガスバリア性を損なわず、柔軟性があり、耐ブリードアウト性に優れた生分解性ポリエステル樹脂組成物を提供できる。また、層状珪酸塩を添加することでさらにバリア性の改善が可能であり、よりバリア性の高い柔軟性樹脂組成物を提供することが可能となる。また、本発明の樹脂組成物は、生分解性を有することから、廃棄する際にはコンポスト化でき、このため、廃棄物の減量化や、肥料としての再利用化が可能である。さらに、ロジンアルコールは一般に植物に由来する原料から製造することが可能であり、安全性や衛生性も良く、したがって生分解性ポリエステル樹脂として同様に植物由来であるポリ乳酸を使用した場合は、石油資源の枯渇防止に貢献し、環境にやさしい材料として提供することができる。
【発明を実施するための最良の形態】
【００２８】
以下、本発明を詳細に説明する。
【００２９】
＜生分解性ポリエステル樹脂＞
本発明における生分解性ポリエステル樹脂としては、α−および／またはβ−ヒドロキシカルボン酸単位を主成分とする脂肪族ポリエステルや、脂肪族ジカルボン酸成分と脂肪族ジオール成分からなるポリエステルなどが挙げられる。
【００３０】
α−および／またはβ−ヒドロキシカルボン酸単位の例としては、Ｄ−乳酸、Ｌ−乳酸、またはこれらの混合物、グリコール酸、３−ヒドロキシ酪酸、３−ヒロドキシ吉草酸、３−ヒドロキシカプロン酸等、およびこれらの混合物や共重合体が挙げられる。なかでも、Ｄ−乳酸、Ｌ−乳酸が特に好ましい。脂肪族ジカルボン酸の例としては、コハク酸、アジピン酸、スベリン酸、セバシン酸、ドデカン酸、またはその誘導体としての低級アルキルエステル化合物、酸無水物などを挙げることができる。なかでも好ましいのは、コハク酸、無水コハク酸、アジピン酸である。脂肪族ジオールとしては、エチレングリコール、１，４−ブタンジオール、１，６−ヘキサンジオールなどが挙げられる。特に好ましいのは１，４−ブタンジオールである。なお、ポリエステル樹脂として生分解性を損なわない範囲であれば、テレフタル酸、イソフタル酸などの芳香族ジカルボン酸が共重合されていてもよく、こうした共重合ポリエステルも本発明でいう生分解性ポリエステル樹脂に含まれる。
【００３１】
本発明に用いることができる生分解性ポリエステル樹脂の具体例としては、ポリ乳酸のほか、ポリ（エチレンサクシネート）、ポリ（ブチレンサクシネート）、ポリ（ブチレンサクシネート−ｃｏ−ブチレンアジペート）等に代表されるジオールとジカルボン酸からなる脂肪族ポリエステル；ポリグリコール酸、ポリ（３−ヒドロキシ酪酸）、ポリ（３−ヒドロキシ吉草酸）、ポリ（３−ヒドロキシカプロン酸）等のポリヒドロキシカルボン酸、ポリ（ε−カプロラクトン）やポリ（δ−バレロラクトン）に代表されるポリ（ω−ヒドロキシアルカノエート）、ポリ（ブチレンサクシネート−ｃｏ−ブチレンテレフタレート）、ポリ（ブチレンアジペート−ｃｏ−ブチレンテレフタレート）などの芳香族成分を含むポリエステル樹脂；ポリエステルアミド；ポリエステルエーテル；ポリエステルカーボネート；澱粉等の多糖類等が挙げられる。これらの成分は、１種でも、２種以上用いてもよく、混合されていてもよいし、共重合されていてもよい。また、ポリ乳酸としては、Ｌ−乳酸、Ｄ−乳酸の含有比率は特に限定されないが、市販されているものとしては（Ｌ−乳酸／Ｄ−乳酸）＝８０／２０〜９９．８／０．２（モル比）の範囲のものが一般的である。
【００３２】
生分解性ポリエステル樹脂として、植物由来原料からなる樹脂を５０質量％以上含有する樹脂を用いると、植物由来度が高いことから石油資源使用量の削減効果が高くなり、好ましい。より好ましくは、植物由来原料からなる樹脂を６０質量％以上含有することであり、さらに好ましくは８０質量％以上含有することである。植物由来原料からなる樹脂としてポリ乳酸を用いると、成形性、透明性が向上するため特に好ましい。
【００３３】
生分解性ポリエステル樹脂は、公知の溶融重合法で、あるいは必要に応じてさらに固相重合法を併用して、製造される。また、ポリ（３−ヒドロキシ酪酸）およびポリ（３−ヒロドキシ吉草酸）等については微生物による生産が可能である。
【００３４】
本発明に用いられる生分解性ポリエステル樹脂は、一部が架橋されていてもかまわない。また、エポキシ化合物などで修飾されていてもかまわない。
【００３５】
生分解性ポリエステル樹脂の分子量は、特に限定されないが、その指標となる１９０℃、２１．２Ｎ（２．１６ｋｇｆ）（ＪＩＳ  Ｋ７２１０準拠）におけるメルトフローレート（ＭＦＲ）が０．１〜５０ｇ／１０ｍｉｎの範囲であれば、その樹脂を好ましく使用することができ、さらに好ましくは、０．２〜４０ｇ／１０ｍｉｎの範囲である。
【００３６】
＜ロジンアルコールアルキレンオキサイド付加物＞
本発明に用いられるロジンアルコールアルキレンオキサイド付加物は、下記（Ａ）（Ｂ）を満たすものである。
【００３７】
（Ａ）分子量１，０００以上かつ５，０００以下。
（Ｂ）アルキレンオキサイドが、エチレンオキサイド、プロピレンオキサイド、ブチレンオキサイドの少なくとも１つから選ばれるブロック、または少なくとも２つから選ばれるランダム共重合体。
【００３８】
ロジンアルコールは、植物を原料とするロジンを還元することで得られることから、化石原料使用量削減に貢献できるものである。その製造方法を例示すると、重金属触媒の存在下または３００℃で、高圧下、銅クロム触媒により樹脂酸メチルエステルを水素添加する方法や、溶解したロジンをラネーニッケルで直接水素添加する方法などが挙げられる。重合ロジンからも、同様に対応するロジンアルコールに還元して得ることができる。ただし、本発明では、ロジンアルコールの製造方法は特に限定されるものではない。
【００３９】
ロジンアルコールの組成には、テトラヒドロアビエチルアルコール、ジヒドロアビエチルアルコール、デヒドロアビエチルアルコールなどが含まれる。ロジンアルコールの酸価は３以下が一般的であるが、０．５以下のものを使用することが分子量保持の点で好ましい。
【００４０】
ロジンアルコールアルキレンオキサイド付加物の分子量は、柔軟性を付与しつつ、耐ブリードアウト性を向上させ、かつガスバリア性を損なわないためには、１，０００以上かつ５，０００以下であることが必要である。好ましくは１，０００以上かつ４，０００以下の範囲であり、より好ましくは１，５００以上かつ３，０００以下の範囲である。ロジンアルコールアルキレンオキサイド付加物では、アビエチノール部位が疎水性を高める役割を果たしており、ロジンアルコールアルキレンオキサイド付加物の分子量が小さいほど、全体に占めるアビエチノール部位の割合が大きくなって疎水性が高まり、耐湿効果が大きくなる。またアルキレンオキサイド部位は生分解性ポリエステル樹脂との親和性が高く、相溶化することにより透明性を維持したまま柔軟性を付与可能である。ここで、アルキレンオキサイド部位が長くなるほど生分解性ポリエステル樹脂をより柔軟化することができる。しかし、分子量が５，０００を超えると、アルキレンオキサイド部位が過剰に長くなって、アビエチノール部位が全体に占める割合が小さくなり、このため耐湿効果が低くなる。逆に分子量が１，０００より小さいと、ポリアルキレンオキサイド部位が短くなって、生分解性ポリエステル樹脂との親和性が下がり相溶化できなくなるため、柔軟性を付与することができなくなり、本発明の目的を達成できなくなる。ロジンアルコールアルキレンオキサイド付加物の分子量は、ＪＩＳ−Ｋ００７０に記載されているアセチル化法に準じて測定した水酸基価から求めることができる。
【００４１】
本発明に用いられるロジンアルコールアルキレンオキサイド付加物は、アルキレンオキサイドが、エチレンオキサイド、プロピレンオキサイド、ブチレンオキサイドの少なくとも１つから選ばれるブロック、または少なくとも２つから選ばれるランダム共重合体である。付加するアルキレンオキサイドのうちエチレンオキサイドの割合が高いと、耐水性が低下するが、ポリ乳酸との溶解性は向上する。ブチレンオキサイドの割合が高いと、疎水性が強まりポリ乳酸との相溶性が低下する。したがって、各用途において要求される性能に応じて、付加するアルキレンオキサイドの種類、割合、およびその付加形態（ブロック付加かランダム付加か）、付加順序を調整することができる。
【００４２】
ロジンアルコールアルキレンオキサイド付加物は、公知の方法により製造することができる。例えば、ロジンアルコールに、加圧下６０℃〜２５０℃で、必要に応じてアルカリ触媒を用いて、アルキレンオキサイドを付加することにより、得ることができる。
【００４３】
ロジンアルコールアルキレンオキサイド付加物の配合割合は、質量比で、生分解性ポリエステル樹脂／ロジンアルコールアルキレンオキサイド付加物＝７０／３０〜９８／２であることが好ましく、より好ましくは８０／２０〜９７／３、最も好ましくは８５／１５〜９５／５である。配合割合が２％未満では、本発明の目的とする柔軟性の向上効果を得にくく、また３０％を超える場合には、生分解性ポリエステル樹脂のガスバリア性を損ねたり、湿熱処理後のブリードアウトが顕著になったりする傾向がある。
【００４４】
＜末端封鎖剤＞
本発明の生分解性ポリエステル樹脂組成物においては、生分解性ポリエステル樹脂の末端基を封鎖し、耐加水分解性を向上させることを目的として、カルボジイミド化合物、エポキシ化合物、イソシアネート化合物、オキサゾリン化合物からなる群から選ばれる少なくとも１種の化合物を含有していてもよい。なかでもカルボジイミド化合物が最も好ましい。その添加量の合計は、生分解性ポリエステル樹脂１００質量部に対して０．０１〜５質量部であることが好ましく、０．０５〜３質量部であることがいっそう好ましい。
【００４５】
カルボジイミド化合物の具体例としては、Ｎ，Ｎ´−ジ−２，６−ジイソプロピルフェニルカルボジイミド（ラインへミー社製、品名：スタバクゾールＩ）、Ｎ，Ｎ´−ジ−ｏ−トリルカルボジイミド、Ｎ，Ｎ´−ジフェニルカルボジイミド、Ｎ−トリル−Ｎ´−シクロヘキシルカルボジイミド、ジイソプロピルカルボジイミド、ジメチルカルボジイミド、ジイソブチルカルボジイミドなどのモノカルボジイミドや、脂肪族ポリカルボジイミド（例えば、日清紡社製、品名：カルボジライトＬＡ−１など）、芳香族ポリカルボジイミド（例えば、ラインへミー社製、品名：スタバクゾールＰなど）が挙げられる。これらカルボジイミド化合物は、単独で使用してもよいが、２種以上を組み合わせて使用してもよい。なかでも、Ｎ，Ｎ´−ジ−２，６−ジイソプロピルフェニルカルボジイミドが特に好ましい。
【００４６】
エポキシ化合物の具体例としては、エチレングリコールジグリシジルエーテル、ポリエチレングリコールジグリシジルエーテル、プロピレングリコールジグリシジルエーテル、ポリプロピレングリコールジグリシジルエーテル、ポリブタジエンジグリシジルエーテル、ネオペンチルグリコールジグリシジルエーテル、１，６−ヘキサンジオールジグリシジルエーテル、シクロヘキサンジメタノールジグリシジルエーテル、ハイドロキノンジグリシジルエーテル、Ｎ−グリシジルフタルイミド、水添ビスフェノールＡ―ジグリシジルエーテル、ソルビトールポリグリシジルエーテル、ペンタエリスリトールポリグリシジルエーテル、グリセロールポリグリシジルエーテル、ポリグリセロールポリグリシジルエーテル、トリメチルプロパンポリグリシジルエーテル、２−エチルヘキシルグリシジルエーテル、フェニルグリシジルエーテル、フェニル（ポリエチレングリコール）グリシジルエーテル、フェニル（ポリプロピレングリコール）グリシジルエーテル、ｐ−ｔｅｒｔ−ブチルフェニルグリシジルエーテル、ジグリシジル−ｏ−フタレート、ジグリシジルテレフタレート、ジブロモフェニルグリシジルエーテル、エポキシ化植物油、あるいはグリシジル基を側鎖に有するポリマーなどが挙げられる。これらエポキシ化合物は、単独で使用しても良いし、２種以上を組み合わせて使用してもよい。なかでも、エチレングリコールジグリシジルエーテルあるいはポリエチレングリコールジグリシジルエーテルが特に好ましい。
【００４７】
イソシアネート化合物の具体例としては、ヘキサメチレンジイソシアネート、２，４−トリレンジイソシアネート、２，６−トリレンジイソシアネート、キシリレンジイソシアネート、ジフェニルメタンジイソシアネートなどが挙げられる。これらイソシアネート化合物は、単独で使用しても良いし、２種以上を組み合わせて使用してもよい。なかでも、ヘキサメチレンジイソシアネートが特に好ましい。
【００４８】
オキサゾリン化合物の具体例としては、２−メチル−２−オキサゾリン、２−エチル−２−オキサゾリン、２−フェニル−２−オキサゾリン、２−イソプロペニル−２−オキサゾリン、２，４−ジメチル−２−オキサゾリンのようなモノオキサゾリン化合物や；２、２’−（１，３−フェニレン）ビス（２−オキサゾリン）のようなビスオキサゾリン化合物や；オキサゾリン基を側鎖に有するポリマーなどが挙げられる。これらオキサゾリン化合物は、単独で使用しても良いし、２種以上を組み合わせて使用してもよい。なかでも、２，２’−（１，３−フェニレン）ビス（２−オキサゾリン）が特に好ましい。
【００４９】
＜層状珪酸塩＞
本発明に用いられる層状珪酸塩は、膨潤性層状粘土鉱物の一種であり、具体的には、スメクタイト、バーミキュライト、膨潤性フッ素雲母などが挙げられる。スメクタイトの例としては、モンモリロナイト、バイデライト、ヘクトライト、サポナイトなどが挙げられる。膨潤性フッ素雲母の例としては、Ｎａ型フッ素四ケイ素雲母、Ｎａ型テニオライト、Ｌｉ型テニオライトなどが挙げられる。また上記の他に、カネマイト、マカタイト、マガディアイト、ケニアイトなどの、アルミニウムやマグネシウムを含まない層状珪酸塩を使用することもできる。好ましいものは、モンモリロナイト、膨潤性フッ素雲母などである。天然品以外に合成品でもよく、合成方法としては、溶融法、インターカレーション法、水熱法などが挙げられるが、いずれの方法であってもよい。これらの層状珪酸塩は、単独で使用してもよいし、鉱物の種類、産地、粒径などが異なるものを２種類以上組み合わせて使用してもよい。
【００５０】
生分解性ポリエステル樹脂中での層状珪酸塩の分散性を向上させるために、層状珪酸塩の層間には、１級ないし４級アンモニウムイオン、ピリジニウムイオン、イミダゾリウムイオン、ホスホニウムイオンのいずれかがイオン結合していることが好ましい。１級ないし３級アンモニウムイオンは、対応する１級ないし３級アミンがプロトン化したものである。１級アミンとしては、オクチルアミン、ドデシルアミン、オクタデシルアミンなどが挙げられる。２級アミンとしては、ジオクチルアミン、メチルオクタデシルアミン、ジオクタデシルアミンなどが挙げられる。３級アミンとしては、トリオクチルアミン、ジメチルドデシルアミン、ジドデシルモノメチルアミンなどが挙げられる。４級アンモニウムイオンとしては、ジヒドロキシエチルメチルオクタデシルアンモニウム、テトラエチルアンモニウム、オクタデシルトリメチルアンモニウム、ジメチルジオクタデシルアンモニウム、ヒドロキシエチルジメチルオクタデシルアンモニウム、ヒドロキシエチルジメチルドデシルアンモニウム、ベンジルジヒドロキシエチルドデシルアンモニウム、ベンジルジヒドロキシエチルオクタデシルアンモニウム、ドデシル（ジヒドロキシエチル）メチルアンモニウム、オクタデシル（ジヒドロキシエチル）メチルアンモニウム、Ｎ，Ｎ−ビス（２−ヒドロキシエチル）−Ｎ−（３’−ドデシルオキシ−２’−ヒドロキシプロピル）メチルアンモニウム、メチルドデシルビス（ポリエチレングリコール）アンモニウム、メチルジエチル（ポリプロピレングリコール）アンモニウムなどが挙げられる。ピリジニウムイオンとしては、１−ドデシルピリジニウムなどが挙げられる。イミダゾリウムイオンとしては、１−エチルメチルイミダゾリウム、１−ヘプタデシル−２，２’−エチルヒドロキシエチルイミダゾリウムなどが挙げられる。さらに、ホスホニウムイオンとしては、テトラエチルホスホニウム、テトラブチルホスホニウム、ヘキサデシルトリブチルホスホニウム、テトラキス（ヒドロキシメチル）ホスホニウム、２−ヒドロキシエチルトリフェニルホスホニウムなどが挙げられる。これらのうち、ジヒドロキシエチルメチルオクタデシルアンモニウム、ヒドロキシエチルジメチルオクタデシルアンモニウム、ヒドロキシエチルジメチルドデシルアンモニウム、ドデシル（ジヒドロキシエチル）メチルアンモニウム、オクタデシル（ジヒドロキシエチル）メチルアンモニウム、Ｎ，Ｎ−ビス（２−ヒドロキシエチル）−Ｎ−（３’−ドデシルオキシ−２’−ヒドロキシプロピル）メチルアンモニウム、メチルドデシルビス（ポリエチレングリコール）アンモニウム、メチルジエチル（ポリプロピレングリコール）アンモニウム、２−ヒドロキシエチルトリフェニルホスホニウムなどの、分子内に１つ以上の水酸基を有するアンモニウムイオンやホスホニウムイオンで処理した層状珪酸塩は、特に生分解性ポリエステル樹脂との親和性が高く、層状珪酸塩の分散性が向上するため、格別に好ましい。これらのイオン化合物は、単独で使用してもよいし、２種以上を組み合わせて使用してもよい。
【００５１】
層状珪酸塩を上記１級ないし４級アンモニウムイオン、ピリジニウムイオン、イミダゾリウムイオン、ホスホニウムイオンで処理する方法としては、特に制限はない。例えば、まず層状珪酸塩を水またはアルコール中に分散させ、ここへ上記１級ないし３級アミンと酸（塩酸など）、または４級アンモニウム塩もしくはホスホニウム塩を添加して撹拌混合することにより、層状珪酸塩の層間の無機イオンを上記アンモニウムイオンやホスホニウムイオンとイオン交換させた後、濾別・洗浄・乾燥する方法が挙げられる。
【００５２】
層状珪酸塩を配合する場合、その配合量は、生分解性ポリエステル樹脂１００質量部に対して０．５〜２０質量部とすることが好ましく、より好ましくは０．５〜１０質量部、いっそう好ましくは２〜８質量部である。０．５質量部未満では、層状珪酸塩添加の目的であるガスバリア性、成形性などの向上効果を得にくい。また２０質量部を超える場合には、外観の悪化や、分子量低下などによる成形加工性の悪化が生じる傾向がある。
【００５３】
＜柔軟性＞
本発明の生分解性ポリエステル樹脂とロジンアルコールアルキレンオキサイド付加物とを含有する生分解性ポリエステル樹脂組成物は、２３℃でＡＳＴＭ―Ｄ７９０に従って測定した曲げ弾性率が３．５ＧＰａ以下であることが好ましい。より好ましくは３．０ＧＰａ以下であり、さらに好ましくは２．５ＧＰａ以下であり、最も好ましくは２．０ＧＰａ以下である。３．５ＧＰａ以下であることで、柔軟性が必要な用途に好適に用いることができる。
【００５４】
本発明の生分解性ポリエステル樹脂とロジンアルコールアルキレンオキサイド付加物と層状珪酸塩とを含有する生分解性ポリエステル樹脂組成物は、２３℃でＡＳＴＭ―Ｄ７９０に従って測定した曲げ弾性率が４．０ＧＰａ以下であることが好ましい。より好ましくは３．５ＧＰａ以下であり、さらに好ましくは３．０ＧＰａ以下であり、最も好ましくは２．５ＧＰａ以下である。４．０ＧＰａより大きいと、実際の成形体にした場合に所要の柔軟性を得ることができにくくなる。
【００５５】
＜酸素透過係数およびその変化率＞
本発明の生分解性ポリエステル樹脂とロジンアルコールアルキレンオキサイド付加物とを含有する樹脂組成物は、２０℃、相対湿度９０％における酸素透過係数が２２０ｍｌ・ｍｍ／ｍ２／ｄａｙ／ＭＰａ以下であることが好ましい。より好ましくは２００ｍｌ・ｍｍ／ｍ２／ｄａｙ／ＭＰａ以下である。２２０ｍｌ・ｍｍ／ｍ２／ｄａｙ／ＭＰａより大きいと、実際の成形体にした場合に実用レベルのガスバリア性を得ることができにくくなる。
【００５６】
本発明の生分解性ポリエステル樹脂とロジンアルコールアルキレンオキサイド付加物と層状珪酸塩とを含有する樹脂組成物は、２０℃、相対湿度９０％における酸素透過係数が１５０ｍｌ・ｍｍ／ｍ２／ｄａｙ／ＭＰａ以下であることが好ましい。より好ましくは１２０ｍｌ・ｍｍ／ｍ２／ｄａｙ／ＭＰａ以下であり、さらに好ましくは１００ｍｌ・ｍｍ／ｍ２／ｄａｙ／ＭＰａ以下である。１５０ｍｌ・ｍｍ／ｍ２／ｄａｙ／ＭＰａ以下であることで、よりガスバリア性を要求される用途に用いることができる。
【００５７】
本発明の生分解性ポリエステル樹脂組成物は、下記式で表される酸素透過係数変化率が１２０％以下であることが好ましい。
酸素透過係数変化率［％］＝Ｘ／Ｙ×１００
ただし、
Ｘ：ロジンアルコールアルキレンオキサイド付加物を含む生分解性ポリエステル樹脂組成物の２０℃、相対湿度９０％での酸素透過係数
Ｙ：ロジンアルコールアルキレンオキサイド付加物を含まない生分解性ポリエステル樹脂組成物の２０℃、相対湿度９０％での酸素透過係数
である。この値が１００％に近いほど、ベースとなる生分解性ポリエステル樹脂組成物のガスバリア性を損ねていないことになる。
【００５８】
＜分子量保持率＞
本発明において、カルボジイミド化合物、エポキシ化合物、イソシアネート化合物、オキサゾリン化合物のうちから選ばれる少なくとも１つの末端封鎖剤を０．０１〜５質量部含有する樹脂組成物は、下記式で表される、４０℃、相対湿度９０％下、３００時間湿熱処理後の分子量保持率が９０％以上であることが好ましい。
【００５９】
分子量保持率（％）＝Ｃ／Ｄ×１００
ただし、
Ｃ：湿熱処理試験後の重量平均分子量
Ｄ：湿熱処理試験前の重量平均分子量
である。この値が１００％に近いほど、耐湿熱性が高いことになる。より好ましくは９５％以上である。
【００６０】
＜透明性・外観＞
本発明の樹脂組成物は、生分解性ポリエステル樹脂にロジンアルコールアルキレンオキサイド付加物を添加したものであるため、透明性に優れることにより外観に優れ、厚み１ｍｍの成形体でも、ヘーズは３０％以下となる。ヘーズがこの値より大きいものでは、透明性が不十分であり商品価値が低くなる場合がある。なお、ヘーズとは濁度計で測定した濁度のことをいう。ヘーズが大きいほど濁度は強く、ヘーズが小さいほど、濁度が弱く透明であることを示す。厚み１ｍｍの成形体で、好ましくはヘーズが３０％以下であり、より好ましくはヘーズが２５％以下であり、さらに好ましくはヘーズが２０％以下であり、最も好ましくはヘーズが１５％以下である。
【００６１】
本発明の樹脂組成物において、ロジンアルコールアルキレンオキサイド付加物と層状珪酸塩とを併用した場合には、透明性や層状珪酸塩の分散性などに優れることにより外観に優れ、厚み１ｍｍの成形体でも、目視で確認できる凝集物が存在しなくなり、ヘーズは４５％以下となる。ヘーズがこの値より大きいものでは、透明性が不十分である場合や、たとえヘーズがそれほど大きくない場合でも粗大な凝集物が見られるために、商品価値が低くなる場合がある。厚み１ｍｍの成形体で、好ましくはヘーズが４５％以下であり、より好ましくはヘーズが３５％以下であり、さらに好ましくはヘーズが３０％以下であり、最も好ましくはヘーズが２５％以下である。
【００６２】
＜製造方法＞
本発明の生分解性ポリエステル樹脂組成物を製造する際における、ロジンアルコールアルキレンオキサイド付加物の添加方法としては、生分解性ポリエステル樹脂の重合時に添加する方法、同樹脂の溶融混練時に添加する方法、成形時に添加する方法などが挙げられる。この際に、ロジンアルコールアルキレンオキサイド付加物を予め高濃度に調整したペレットを添加する方法、すなわち、いわゆるマスターバッチ法を用いてもよい。好ましい添加時期は、溶融混練時または成形時である。溶融混練時や成形時に添加する場合の添加方法としては、生分解性ポリエステル樹脂と予めドライブレンドしておいてから、一般的な混練機や成形機に供給する方法、サイドフィーダーなどを利用して混練機の途中から添加する方法、加熱溶融した状態で定量供給ポンプにより液注する方法などが挙げられる。
【００６３】
本発明の生分解性ポリエステル樹脂組成物を製造する際における、ロジンアルコールアルキレンオキサイド付加物と末端封鎖剤と層状珪酸塩とをあわせて使用する際の添加方法としては、これらを生分解性ポリエステル樹脂の重合時に添加する方法、同樹脂の溶融混練時に添加する方法、成形時に添加する方法などが挙げられる。この際の添加順序としては、生分解性ポリエステル樹脂と末端封鎖剤とを先に反応させる第１段階と、その後にロジンアルコールアルキレンオキサイド付加物と層状珪酸塩とを添加する第２段階との２段階からなる方法が好ましい。ロジンアルコールアルキレンオキサイド付加物、層状珪酸塩は、上述したようなマスターバッチを用いてもよい。好ましい添加時期は、溶融混練時または成形時である。溶融混練時や成形時に添加する場合の添加方法としては、樹脂と末端封鎖剤とを予めドライブレンドしておいてから、これを一般的な混練機や成形機に供給したうえで、サイドフィーダーなどを利用して混練機の途中からロジンアルコールアルキレンオキサイド付加物と層状珪酸塩とを添加する方法が好ましい。
【００６４】
溶融混練に際しては、単軸押出機、二軸押出機、ロール混練機、ブラベンダーなどの一般的な混練機を使用することができる。添加剤の分散性向上のためには、二軸押出機を使用することが好ましい。
【００６５】
本発明の生分解性ポリエステル樹脂組成物には、本発明の効果を損なわない範囲において、本発明で規定する以外の、熱安定剤、酸化防止剤、顔料、染料、耐光剤、耐候剤、難燃剤、滑剤、離型剤、帯電防止剤、充填材、可塑剤、分散剤などを添加してもよい。熱安定剤や酸化防止剤としては、たとえばホスファイト系有機化合物、ヒンダードフェノール系化合物、ベンゾトリアゾール系化合物、トリアジン系化合物、ヒンダードアミン系化合物、イオウ化合物、銅化合物、アルカリ金属のハロゲン化物あるいはこれらの混合物を使用することができる。これらの添加剤は一般に溶融混練時あるいは重合時に加えることができる。充填材のうち、無機充填材としては、タルク、炭酸カルシウム、炭酸亜鉛、ワラストナイト、シリカ、アルミナ、酸化マグネシウム、ケイ酸カルシウム、アルミン酸ナトリウム、アルミン酸カルシウム、アルミノ珪酸ナトリウム、珪酸マグネシウム、ガラスバルーン、カーボンブラック、酸化亜鉛、三酸化アンチモン、ゼオライト、ハイドロタルサイト、金属繊維、金属ウイスカー、セラミックウイスカー、チタン酸カリウム、窒化ホウ素、グラファイト、ガラス繊維、炭素繊維などが挙げられる。有機充填材としては、単糖類、でんぷんなどの多糖類、セルロース微粒子、木粉、おから、モミ殻、フスマ、ケナフなどの天然に存在するポリマーやこれらの変性品、高強度繊維などが挙げられる。
【００６６】
また、本発明の生分解性ポリエステル樹脂組成物は、本発明の効果を損なわない限り、ポリエステルアミド、ポリエステルカーボネート、ポリアミド（ナイロン）、ポリエチレン、ポリプロピレン、ポリブタジエン、ポリスチレン、ＡＳ樹脂、ＡＢＳ樹脂、ポリ（アクリル酸）、ポリ（アクリル酸エステル）、ポリ（メタクリル酸）、ポリ（メタクリル酸エステル）、ポリエチレンテレフタレート、ポリトリメチレンテレフタレート、ポリブチレンテレフタレート、ポリエチレンナフタレート、ポリカーボネート、ポリアリレートおよびそれらの共重合体などの非生分解性樹脂を添加していてもよい。
【００６７】
＜成形体＞
本発明の樹脂組成物は、射出成形、ブロー成形、押出成形などの公知の成形方法により、各種成形体とすることができる。
【００６８】
射出成形法としては、一般的な射出成形法のほか、ガス射出成形法、射出プレス成形法などを採用できる。射出成形時のシリンダ温度は、生分解性ポリエステル樹脂組成物の融点（Ｔｍ）または流動開始温度以上であることが必要であり、好ましくは１８０〜２３０℃、さらに好ましくは１９０〜２２０℃の範囲である。成形温度が低すぎると、樹脂の流動性の低下により成形不良や装置の過負荷に陥りやすい。逆に成形温度が高すぎると、生分解性ポリエステル樹脂組成物が分解して、成形体の強度低下や着色などの問題が発生する。一方、金型温度に関しては、樹脂組成物のＴｇ（ガラス転移温度）以下とする場合には、好ましくは（Ｔｇ−１０℃）以下である。また、剛性、耐熱性向上を目的として結晶化を促進するために、Ｔｇ以上かつ（Ｔｍ−３０℃）以下とすることもできる。あるいは、成形後に、成形品をＴｇ以上かつＴｍ以下の温度で熱処理することもできる。
【００６９】
ブロー成形法としては、例えば原料チップを溶融後に直ちに成形を行うダイレクトブロー法や、まず射出成形で予備成形体（有底パリソン）を成形後にブロー成形を行う射出ブロー成形法などが挙げられる。また予備成形体成形後に連続してブロー成形を行うホットパリソン法、いったん予備成形体を冷却し取り出してから再度加熱してブロー成形を行うコールドパリソン法のいずれの方法も採用できる。さらに延伸方法は特に限定されず、パリソンや成形方法にあわせて逐次２軸延伸法か同時２軸延伸法かを選ぶことができる。剛性、耐熱性、バリア性向上を目的として、結晶化を促進するために、ブロー金型温度をＴｇ以上かつ（Ｔｍ−３０℃）以下として成形することもできるし、成形後に、成形品をＴｇ以上かつＴｍ以下の温度で熱処理をすることもできる。
【００７０】
押出成形法としては、Ｔダイ法、丸ダイ法などを適用することができる。押出成形温度は、Ｔｍ以上または流動開始温度以上であることが必要であり、好ましくは１８０〜２３０℃、さらに好ましくは１９０〜２２０℃の範囲である。成形温度が低すぎると、操業が不安定になったり、過負荷に陥ったりしやすい。逆に成形温度が高すぎると、生分解性ポリエステル樹脂組成物が分解して、押出成形体の強度低下や着色などの問題が発生する。押出成形により、フィルムやシートやパイプなどを作製することができる。
【００７１】
フィルムを製造する方法については、特に限定されるものではなく、例えば、Ｔダイ法、インフレーション法、チューブラー延伸法、カレンダー法等が挙げられる。製造に際しては、生分解性ポリエステル樹脂組成物を押出機を用いて加熱溶融する。さらに必要に応じて帯電防止剤や滑剤などの他の添加剤を適量配合することもできる。
【００７２】
押出機としては、例えば、一軸押出機、二軸押出機、ロール混練機、ブラベンダー等が挙げられる。なかでも、フィルム作製時に層状珪酸塩を添加する際の分散性を考慮すると、二軸押出機を用いることが好ましい。押出機を、例えばシリンダ温度１８０〜２６０℃、Ｔダイ温度２００〜２５０℃に加熱し、溶融混練して押し出し、１０〜５０℃に制御された冷却ロールで延伸して、厚み１００〜５００μｍの未延伸フィルムを得ることができる。未延伸フィルムの２軸延伸方法としては、縦方向または横方向に延伸した後、横方向または縦方向に延伸処理する逐次２軸延伸法、または縦横同時に延伸処理を行う同時２軸延伸法のいずれでもよい。
【００７３】
延伸温度は、特に限定されるものではないが、生分解性ポリエステル樹脂組成物のガラス転移温度Ｔｇ〜（Ｔｇ＋５０）℃の範囲であることが好ましい。延伸倍率は、特に限定されるものではないが、機械的特性を考慮すると、縦延伸倍率を１．５倍〜８．０倍の範囲とし、横延伸倍率を１．５倍〜８．０倍の範囲として延伸処理を行うことが好ましい。得られた延伸フィルムは、引き続いて、同じテンター内において１００℃〜１５０℃の温度で熱処理され、必要に応じて弛緩処理が施される。また得られた延伸フィルムを一旦取り出してから熱処理を行っても良い。
【００７４】
押出成形法により得られたシートまたはパイプの具体的用途としては、深絞り成形用原反シート、バッチ式発泡用原反シート、クレジットカードなどのカード類、下敷き、クリアファイル、ストロー、農業・園芸用硬質パイプなどが挙げられる。また、シートは、さらに、真空成形や、圧空成形や、真空圧空成形などの深絞り成形を行うことで、食品用容器、農業・園芸用容器、ブリスターパック容器、プレススルーパック容器などを製造することができる。深絞り成形温度および熱処理温度は、（Ｔｇ＋２０℃）〜（Ｔｇ＋１００℃）であることが好ましい。深絞り温度が（Ｔｇ＋２０℃）未満では深絞りが困難になり、逆に深絞り温度が（Ｔｇ＋１００℃）を超えると、生分解性ポリエステル樹脂組成物が分解して、偏肉が生じたり、配向がくずれて耐衝撃性が低下したりする場合がある。また、成形後の容器の剛性、耐熱性、バリア性向上を目的として、結晶化を促進するために、Ｔｇ以上かつＴｍ以下の温度で熱処理をしてもよい。食品用容器、農業・園芸用容器、ブリスターパック容器、プレススルーパック容器の形態は、特に限定されないが、食品、物品、薬品などを収容するためには、深さ２ｍｍ以上に深絞りされていることが好ましい。容器の厚さは、特に限定されないが、強力の点から、５０μｍ以上であることが好ましく、１５０〜５００μｍであることがより好ましい。食品用容器の具体例としては、生鮮食品のトレー、インスタント食品容器、ファーストフード容器、弁当箱などが挙げられる。農業・園芸用容器の具体例としては、育苗ポットなどが挙げられる。ブリスターパック容器の具体例としては、食品用途以外に、事務用品、玩具、乾電池などの多様な商品群の包装容器が挙げられる。
【００７５】
本発明の生分解性ポリエステル樹脂組成物を用いて製造されるその他の成形体としては、皿、椀、鉢、箸、スプーン、フォーク、ナイフなどの食器；流動体用容器；容器用キャップ；定規、筆記具、クリアケース、ＣＤケースなどの事務用品；台所用三角コーナー、ゴミ箱、洗面器、歯ブラシ、櫛、ハンガーなどの日用品；プラモデルなどの各種玩具類；エアコンパネル、各種筐体などの電化製品用樹脂部品；バンパー、インパネ、ドアトリムなどの自動車用樹脂部品等が挙げられる。
【００７６】
なお、流動体用容器の形態は、特に限定されないが、流動体を収容するためには深さ２０ｍｍ以上に成形されていることが好ましい。容器の厚さは、特に限定されないが、強力の点から、０．１ｍｍ以上であることが好ましく、０．１〜５ｍｍであることがより好ましい。流動体用容器の具体例としては、乳製品や清涼飲料水や酒類などのための飲料用コップおよび飲料用ボトル；醤油、ソース、マヨネーズ、ケチャップ、食用油などの調味料の一時保存容器；シャンプー、リンスなどの容器；化粧品用容器；農薬用容器などが挙げられる。樹脂組成物が柔軟性を有すると、容器形状にした場合にスクイズ性が発現して好ましい。
【００７７】
本発明の生分解性ポリエステル樹脂組成物は、繊維とすることもできる。その製造方法は、特に限定されないが、溶融紡糸し、延伸する方法が好ましい。溶融紡糸温度としては、生分解性ポリエステル組成物のＴｍ以上であることが必要であり、１６０℃〜２６０℃が好ましい。１６０℃未満では溶融押出しが困難となる傾向にあり、一方、２５０℃を超えると、分解が顕著となって、高強度の繊維を得られ難くなる傾向にある。溶融紡糸した繊維糸条は、目的とする繊維径となるようにＴｇ以上の温度で延伸させるとよい。延伸後に、内部歪み緩和、収縮防止、結晶化促進、強度の安定化などの目的で、熱処理することもできる。熱処理方法としては、緊張下あるいは無緊張下で、加熱板に接触させる、熱媒中を通すなどの、公知の方法を適宜採用することができる。
【００７８】
上記方法により得られた繊維は、衣料用繊維、産業資材用繊維、短繊維不織布などとして利用される。
【００７９】
本発明の生分解性ポリエステル樹脂組成物は、長繊維不織布に展開することもできる。その製造方法は、特に限定されないが、樹脂組成物を高速紡糸法により紡糸して得られる繊維を堆積した後ウェッブ化し、さらに熱圧接などの手段を用いて布帛化する方法を挙げることができる。
【実施例】
【００８０】
以下、本発明を実施例によりさらに具体的に説明する。ただし、本発明は下記の実施例のみに限定されるものではない。
【００８１】
下記の実施例および比較例の評価に用いた方法は、次のとおりである。
【００８２】
（１）曲げ弾性率：
樹脂組成物を射出成形して、長さ×幅×厚さ＝１２７ｍｍ（５インチ）×１２．７ｍｍ（１／２インチ）×３．２ｍｍ（１／８インチ）の成形片を得た。これにＡＳＴＭ−Ｄ７９０に準じて変形速度１ｍｍ／分で荷重をかけることにより、曲げ弾性率を測定した。試験片の射出成形条件は下記の通りとした。すなわち、射出成形機（東芝機械社製ＩＳ−８０Ｇ型）を用い、シリンダ温度１９０〜１７０℃、金型温度１５℃、射出圧６０％、射出速度６０％、射出時間２０秒、冷却時間２０秒、インターバル２秒とし、ＡＳＴＭ規格の１／８インチ３点曲げ試験片用金型を用いて成形を行った。
【００８３】
（２）ガスバリア性
（２−１）酸素透過係数：
２０℃、相対湿度９０％の条件下で、予め調湿しておいた熱プレスシートについて、差圧式ガス・気体透過率測定装置（Ｙａｎａｃｏ社製、ＧＴＲ−３０ＸＡＵ）を用いて、差圧法で酸素透過度を測定した。なお、酸素透過度は、測定時間０．５ｈ、１ｈ、２ｈの３つの測定点から得た値を用いた。
【００８４】
酸素透過係数は、
（酸素透過係数）＝（酸素透過度）×（サンプル厚み）
より算出した。この値はガスバリア性の指標となるものであり、小さいほどガスバリア性が良好であることを示す。
【００８５】
（２−２）酸素透過係数変化率：
前述の方法で変化率を算出した。変化率が１２０％以下の場合を良好とし、１２０％を超える場合には不良とした。
【００８６】
なお各実施例および比較例におけるＹの値、すなわちロジンアルコールアルキレンオキサイド付加物を含まない生分解性ポリエステル樹脂組成物の２０℃、相対湿度９０％での酸素透過係数としては、実施例１〜３および比較例３では比較例１の値を、実施例４〜７および比較例４では比較例２の値を、実施例８〜１２および比較例７では比較例５の値を、そして実施例１３〜１５および比較例８では比較例６の値を用いた。
【００８７】
（３）外観評価
（３−１）ヘーズ
ＪＩＳ  Ｋ−７１３６に従い、厚さ１ｍｍのプレスシートについて測定を行った。すなわち、テスター産業社製の卓上テストプレス機を使用し、樹脂組成物のペレットを１９０℃で約３分間プレスした後、急冷して、成形体として厚さ１ｍｍのプレスシートを作製した。このプレスシートについて、日本電色工業社製のＮＤＨ−２０００型濁度・曇り度計を用いて、測定を行った。
【００８８】
（３−２）プレスシートの透明性：
層状珪酸塩を添加した組成物に関しては、厚み１ｍｍの成形体の目視評価を行い、凝集物が多いものを不良（×）と評価し、凝集物がほとんど無いものを良（○）と評価し、凝集物が全く確認できないものを最良（◎）と評価した。
【００８９】
（４）樹脂組成物の重量平均分子量（Ｍｗ）
示差屈折率検出器（島津製作所社製、ＲＩＤ−１０Ａ）を備えたゲル浸透クロマトグラフィ装置（島津製作所社製）を用い、テトラヒドロフラン（ＴＨＦ）を溶離液として、流速１．０ｍｌ／ｍｉｎ、４０℃で測定した。カラムは、ＳＨＯＤＥＸ  ＫＦ−８０５Ｌ、ＫＦ−８０４Ｌ（昭和電工社製）を用いた。サンプルは、樹脂組成物１０ｍｇをクロロホルム０．５ｍｌに溶解後、ＴＨＦ５ｍｌで希釈し、０．４５μｍのフィルターでろ過してから測定に供した。分子量は、ポリスチレン（Ｗａｔｅｒｓ社製）を標準試料として換算した。
【００９０】
（５）ガラス転移温度（Ｔｇ）：
ＤＳＣ装置（パーキンエルマー社製、ＤＳＣ７）を用い、２０℃から２００℃まで＋２０℃／分で昇温させ５分間保持した後、２００℃から−５０℃まで−２０℃／分で冷却して５分間保持した。さらに−５０℃から２００℃まで＋２０℃／分で再昇温させた過程（２ｎｄ  Ｓｃａｎ）でのガラス転移温度を、樹脂組成物のＴｇとした。
【００９１】
（６）耐湿熱性評価：
恒温恒湿器（ヤマト科学社製、ＩＧ４００）を用い、（１）で作製した成形片を、温度４０℃、相対湿度９０％の環境下に３００時間保存処理した。処理後の試験片を用いて、（１）と同法で曲げ弾性率を測定し、（５）と同法でＴｇを測定し、（４）と同法で分子量を測定した。さらに、下記の通り、分子量保持率の算出と、ブリードアウト評価とを行った。
【００９２】
・分子量保持率（％）
（分子量保持率）＝（処理後の樹脂組成物の重量平均分子量）／（処理前の樹脂組成物の重量平均分子量）×１００
で算出した。
【００９３】
・ブリードアウト評価：
上記処理した曲げ成形片の外観観察を行い、明らかに溶出物が多いものを不良（×）と評価し、溶出物がほとんど無いものを良（○）と評価し、溶出物が全く確認できないものを最良（◎）と評価した。また、溶出は見られなかったが、全体的に白化が起こり、透明性を損なったものも、不良（×）と評価した。
【００９４】
［原料］
次に、下記の実施例、比較例において用いた各種原料を示す。
【００９５】
（１）生分解性ポリエステル樹脂
ポリ乳酸（ＮａｔｕｒｅＷｏｒｋｓ社製ポリ乳酸、重量平均分子量（Ｍｗ）＝１９０，０００、融点１７０℃、Ｄ体含有率１．３モル％、ＭＦＲ３．５ｇ／１０ｍｉｎ）
【００９６】
（２）ロジンアルコールアルキレンオキサイド付加物
以下に製造例を詳細に示す。
【００９７】
以下において、「ＰＯ」はプロピレンオキサイドを意味し、「ＥＯ」はエチレンオキサイドを意味し、「ＢＯ」はブチレンオキサイドを意味する。
アルキレンオキサイドの付加順序は、下記の通りである。例えば、製造例３の「ロジンアルコール＋ＰＯブロック１９モル＋ＥＯブロック２５モル」であれば、ロジンアルコールに対して先ずＰＯ１９モルが付加され、続いてＥＯ２５モルが付加されたものであることを示す。
【００９８】
［製造例１］
添加剤１：分子量２，４００、ロジンアルコール＋ＥＯブロック４５モル
撹拌機と、窒素およびアルキレンオキサイド導入管とを備えた５リットルのオートクレーブに、ロジンアルコール（イーストマンケミカル社製、アビトールＥ）５００ｇと、触媒としての水酸化カリウム３．４ｇとを仕込み、オートクレーブ内を窒素ガスで置換した。これを撹拌しながら、温度１４０℃前後で圧力０．７ＭＰａ以下に保ち、エチレンオキサイド２８９３ｇを５時間以上かけて導入した。導入後は、３時間以上熟成し、圧力の低下が無いことを確認して、熟成終了とした。熟成後は、１００℃まで冷却し、吸着剤として珪酸アルミニウム（協和化学工業社製、キョーワード７００ＳＬ）５リットルをオートクレーブへ投入し、触媒を吸着除去後、５リットルオートクレーブ内の内容物をろ過して、添加剤１を得た。
【００９９】
［製造例２］
添加剤２：分子量２，５００、ロジンアルコール＋ＥＯブロック２５モル＋ＰＯブロック１９モル
触媒として水酸化カリウムを７．３ｇ使用し、エチレンオキサイド１５７２ｇを導入後、さらにプロピレンオキサイド１５７２ｇを導入した。それ以外は製造例１と同様にして、添加剤２を得た。
【０１００】
［製造例３］
添加剤３：分子量２，５００、ロジンアルコール＋ＰＯブロック１９モル＋ＥＯブロック２５モル
触媒として水酸化カリウムを７．３ｇ使用し、プロピレンオキサイド１５７２ｇを導入後、さらにエチレンオキサイド１５７２ｇを導入した。それ以外は製造例１と同様にして、添加剤３を得た。
【０１０１】
［製造例４］
製造例１で出来た添加剤１を２量化して、添加剤４：分子量５０００、ロジンアルコール＋ＥＯブロック９０モル、を得た。
【０１０２】
［製造例５］
添加剤５：分子量２，５００、ロジンアルコール＋ＰＯブロック８モル＋ＥＯブロック３７モル
触媒として水酸化カリウムを７．３ｇ使用し、プロピレンオキサイド７２３ｇを導入後、さらにエチレンオキサイド２４２１ｇを導入した。それ以外は製造例１と同様にして、添加剤５を得た。
【０１０３】
［製造例６］
添加剤６：分子量２，５００、ロジンアルコール＋ＰＯ８モル／ＥＯ３７モルのランダム共重合
触媒として水酸化カリウムを７．３ｇ使用し、エチレンオキサイド２４２１ｇ、プロピレンオキサイド７２３ｇを同時に導入した。それ以外は製造例１と同様にして、添加剤６を得た。
【０１０４】
［製造例７］
添加剤７：分子量２，５００、ロジンアルコール＋ＥＯブロック４６モル＋ＰＯブロック１モル
触媒として水酸化カリウムを７．３ｇ使用し、エチレンオキサイド３０６０ｇを導入後、さらにプロピレンオキサイド８５ｇを導入した。それ以外は製造例１と同様にして、添加剤７を得た。
【０１０５】
［製造例８］
添加剤８：分子量７，５００、ロジンアルコール＋ＰＯブロック１８モル＋ＥＯブロック１３８モル
触媒としての水酸化カリウムを１１．５ｇとし、プロピレンオキサイド１５７３ｇを導入し完全に熟成後、１５０５ｇを抜き取り、残存物にさらにエチレンオキサイド２４８０ｇを導入した。それ以外は製造例１と同様にして、添加剤８を得た。
【０１０６】
［製造例９］
添加剤９：分子量７，５００、ロジンアルコール＋ＢＯブロック２３モル＋ＥＯブロック１２５モル
触媒としての水酸化カリウムを１５ｇとし、ブチレンオキサイド２４００ｇを導入し完全に熟成後、２１２５ｇを抜き取り、残存物にさらにエチレンオキサイド２２００ｇを導入した。それ以外は製造例１と同様にして、添加剤９を得た。
【０１０７】
［製造例１０］
添加剤１０：分子量５，０００、ロジンアルコール＋ＥＯブロック１０５モル
触媒としての水酸化カリウムを７．３ｇとし、エチレンオキサイド２９００ｇを導入し完全に熟成後、１８６２ｇを抜き取り、残存物にさらにエチレンオキサイド１７６４ｇを導入した。それ以外は製造例１と同様にして、添加剤１０を得た。
【０１０８】
［製造例１１］
添加剤１１：ロジンエステル化合物（分子量１，３００）
冷却管および撹拌装置をつけた１リットルの反応容器にロジン（デヒドロアビエチン酸約８０％含有）３０２．０ｇをいれて加熱溶融させ、これにポリエチレングリコール（平均分子量１，０００、三洋化成社製、ＰＥＧ−１０００）１８５０ｇを１５０℃で１時間かけて滴下した後、トリフェニルホスファイト１．８ｇ（ロジン１００質量部に対して０．６質量部）を滴下した。滴下終了後、２８０℃に昇温し、２４時間撹拌した。最後に未反応物を減圧留去して、添加剤１１を得た。
【０１０９】
（３）層状珪酸塩
層間イオンがジヒドロキシエチルメチルドデシルアンモニウムイオンで置換された膨潤性合成フッ素雲母（コープケミカル社製、ソマシフＭＥＥ、平均粒径６．２μｍ）
【０１１０】
（４）末端封鎖剤
Ｎ，Ｎ´−ジ−２，６−ジイソプロピルフェニルカルボジイミド（ラインへミー社製、スタバクゾールＩ）
【０１１１】
（５）酸化防止剤
ホスファイト系酸化防止剤：水添ビスフェノールＡ・ペンタエリスリトールホスファイトポリマー（城北化学工業社製、ＪＰＨ−３８００）
【０１１２】
［樹脂の製造］
溶融混練には、池貝社製ＰＣＭ−３０型二軸押出機を用いた。スクリュー径は３０ｍｍ
φ、平均溝深さは２．５ｍｍであった。
【０１１３】
実施例１
９０質量部のポリ乳酸と、１０質量部の、製造例１で作製した添加剤１とをドライブレンドし、上記の押出機を用いて、１９０℃、スクリュー回転数２００ｒｐｍ（＝３．３ｒｐｓ）、滞留時間１．６分で溶融混練を行い、押出し、ペレット状に加工し、乾燥して、樹脂組成物を得た。得られた組成物の評価結果を表１に示す。
【０１１４】
実施例２〜７
実施例１に対して表１に示すように組成を変更した。それ以外は実施例１と同様として樹脂組成物を得たうえで、各種評価を行った。実施例４〜７において、末端封鎖剤はポリ乳酸および各添加剤と同時にドライブレンドした。その結果を表１に示す。
【０１１５】
【表１】
2008308561.tif 000002
【０１１６】
比較例１〜４
実施例１に対して表２に示すように組成を変更した。それ以外は実施例１と同様として樹脂組成物を得たうえで、各種評価を行った。比較例２および４において、末端封鎖剤はポリ乳酸および各添加剤と同時にドライブレンドした。その結果を表２に示す。
【０１１７】
【表２】
2008308561.tif 000003
【０１１８】
実施例８
８６．４質量部のポリ乳酸と、９．６質量部の、製造例１で作製した添加剤１と、４質量部の層状珪酸塩とをドライブレンドし、上記の押出機を用いて、１９０℃、スクリュー回転数２００ｒｐｍ（＝３．３ｒｐｓ）、滞留時間１．６分で溶融混練を行い、押出し、ペレット状に加工し、乾燥して、樹脂組成物を得た。得られた組成物の評価結果を表２に示す。
【０１１９】
実施例９〜１５
実施例８に対して表３に示すように組成を変更した。それ以外は実施例８と同様として樹脂組成物を得たうえで、各種評価を行った。実施例１３〜１５において、末端封鎖剤と酸化防止剤とは、ポリ乳酸および各添加剤と同時にドライブレンドした。その結果を表３に示す。
【０１２０】
【表３】
2008308561.tif 000004
【０１２１】
比較例５〜９
実施例８に対して表４に示すように組成を変更した。それ以外は実施例８と同様として樹脂組成物を得たうえで、各種評価を行った。比較例６、８〜９において、末端封鎖剤と酸化防止剤とは、ポリ乳酸および各添加剤と同時にドライブレンドした。その結果を表４に示す。
【０１２２】
【表４】
2008308561.tif 000005
【０１２３】
実施例１〜７の樹脂組成物は、曲げ弾性率が低下して柔軟性を示しており、かつガスバリア性の指標である酸素透過係数およびその変化率が低い値であり、良好であった。さらに４０℃９０％ＲＨ、３００時間後におけるブリードアウト評価も良好であった。
【０１２４】
比較例１〜２の樹脂組成物は、ロジンアルコールのアルキレンオキサイド付加物を含んでいないため、曲げ弾性率が高く、全く柔軟性を示さなかった。
【０１２５】
比較例３の樹脂組成物は、ロジンエステル化合物を添加したものであったため、そのロジンエステル化合物の分子量は５，０００以下であったものの、混練後の樹脂組成物の分子量が低下していた。さらに４０℃９０％ＲＨ、３００時間後における分子量低下およびブリードアウトが顕著であった。
【０１２６】
比較例４の樹脂組成物は、分子量５，０００を超えるロジンアルコールのアルキレンオキサイド付加物を用いたものであったため、ガスバリア性が悪く、なおかつ４０℃９０％ＲＨ、３００時間後におけるブリードアウトが顕著であった。
【０１２７】
実施例８〜１５の樹脂組成物は、曲げ弾性率が低下して柔軟性を示しており、かつガスバリア性の指標である酸素透過係数およびその変化率が低い値であり良好であった。さらに４０℃９０％ＲＨ、３００時間後におけるブリードアウト評価も良好であった。
【０１２８】
それに対し、比較例５〜６の樹脂組成物は、ロジンアルコールのアルキレンオキサイド付加物を含んでいないため、曲げ弾性率が高く、柔軟性を示さなかった。
【０１２９】
比較例７の樹脂組成物は、ロジンエステル化合物を添加したものであったため、そのロジンエステル化合物の分子量は５，０００以下であったものの、混練後の樹脂組成物の分子量が低下していた。さらに４０℃９０％ＲＨ、３００時間後における分子量低下およびブリードアウトが顕著であった。
【０１３０】
比較例８〜９の樹脂組成物は、分子量５，０００を超えるロジンアルコールのアルキレンオキサイド付加物を用いたものであったため、ガスバリア性が悪く、なおかつ４０℃９０％ＲＨ、３００時間後に成形片の白化が顕著であり透明性が損なわれた。
【０１３１】
実施例４〜７および１３〜１５の樹脂組成物は、末端封鎖剤を含有していたため、湿熱処理後の分子量保持率が９５％以上に達しており、耐湿熱性が良好であった。